(57)【特許請求の範囲】
【請求項１】
フィルムに、導電性微粒子と溶剤とを含有する紫外線硬化性塗料（Ａ）を塗布する第１の工程、
塗布された紫外線硬化性塗料（Ａ）を、塗膜の溶剤含有率が１０質量％以下になるまで乾燥する第２の工程、
乾燥した紫外線硬化性塗料（Ａ）の前記塗膜を型側とし、導電性微粒子を含有せず実質的に溶剤を含有しない紫外線硬化性塗料（Ｂ）を介在させて、前記フィルムを型に貼り付ける第３の工程、
前記フィルムを介して紫外線を照射し、紫外線硬化性塗料（Ａ）および紫外線硬化性塗料（Ｂ）を硬化する第４の工程、
型上に硬化した塗膜を残して前記フィルムを剥がす第５の工程、
型上の硬化した塗膜面を内面として鋳型を作製する第６の工程、
前記鋳型を用いて注型重合を行う第７の工程、および、
重合終了後、表面に硬化塗膜からなる層を有する樹脂成形体を鋳型から剥離する第８の工程、
を含む樹脂成形体の製造方法。
【請求項２】
紫外線硬化性塗料（Ｂ）が、３６０ｎｍ以上に増感波長を有する光開始剤を含有する請求項１記載の樹脂成形体の製造方法。
【発明の詳細な説明】
【０００１】
【発明の属する技術分野】
本発明は、ディスプレー前面板等の用途に好適な、透明性、帯電防止性、耐擦傷性に優れた板状等の形状の樹脂成形体（特にアクリル樹脂積層体）の製造方法に関する。
【０００２】
【従来の技術】
アクリル樹脂は、透明性、耐衝撃性、易成形性等が良好である点に特徴を有しており、工業用資材、建築用資材等として広く使用されている。近年では、その透明性と耐衝撃性から、ＣＲＴや液晶テレビ等の各種ディスプレーの前面板として使用されるに至っている。しかし、他の樹脂と同様に、アクリル樹脂はガラスと比較して柔らかいため、引掻き等による傷が発生し易い場合がある。また、アクリル樹脂は体積固有抵抗が高いため、静電気による埃の付着に起因して、透明性が低下し易い場合がある。これらの不具合を抑制するために、従来から多くの改良が試みられているが、有効な手段は余り知られていない。
【０００３】
【発明が解決しようとする課題】
耐擦傷性を向上する方法としては、多官能（メタ）アクリレート等の多官能性単量体を用い、架橋被膜を基材表面に形成することが知られている。しかし、従来の架橋被膜は、帯電防止能を全く示さないか、不十分な場合が多い。
【０００４】
帯電防止性を改良する方法としては、酸化錫を主成分とする導電性粉末を含有する塗膜を積層する方法が知られている。即ち、特開昭６０−６０１６６号公報および特開昭６０−１８１１７７号公報には、耐擦過傷性および硬度に優れると共に、導電性および透明性にも優れた塗膜を形成し得る塗料組成物として、平均粒径０.２μｍ以下の酸化錫を主成分とする導電性粉末を含有する導電性塗料組成物が開示されている。また、特公平７−３１９５３公報等には、酸化錫を主成分とする導電性粉末を含有する耐擦過傷被膜形成用の重合性組成物が開示されている。
【０００５】
しかしながら、以上の様な酸化錫等の導電性粉末を含有する塗膜の場合、良好な耐擦傷性が得られるまで膜厚を大きくすると、導電性粉末による着色が発生したり、表面の凹凸等により透明性が低下してしまう場合がある。
【０００６】
以上の様な状況に鑑み、本発明は、十分な帯電防止性を示すと共に、耐擦傷性および透明性にも優れた表面層を有する樹脂成形体を、高い生産性で製造できる方法を提供することを目的とする。
【０００７】
【課題を解決するための手段】
本発明は、フィルムに、導電性微粒子と溶剤とを含有する紫外線硬化性塗料（Ａ）を塗布する第１の工程、
塗布された紫外線硬化性塗料（Ａ）を、塗膜の溶剤含有率が１０質量％以下になるまで乾燥する第２の工程、
乾燥した紫外線硬化性塗料（Ａ）の前記塗膜を型側とし、導電性微粒子を含有せず実質的に溶剤を含有しない紫外線硬化性塗料（Ｂ）を介在させて、前記フィルムを型に貼り付ける第３の工程、
前記フィルムを介して紫外線を照射し、紫外線硬化性塗料（Ａ）および紫外線硬化性塗料（Ｂ）を硬化する第４の工程、
型上に硬化した塗膜を残して前記フィルムを剥がす第５の工程、
型上の硬化した塗膜面を内面として鋳型を作製する第６の工程、
前記鋳型を用いて注型重合を行う第７の工程、および、
重合終了後、表面に硬化塗膜からなる層を有する樹脂成形体を鋳型から剥離する第８の工程、
を含む樹脂成形体の製造方法である。
【０００８】
【発明の実施の形態】
本発明においては、第１の工程として、先ずフィルムに導電性微粒子と溶剤とを含有する紫外線硬化性塗料（Ａ）を塗布する。
【０００９】
ここで使用するフィルムは、後の硬化に使用する紫外線を透過し、紫外線硬化性塗料（Ａ）により膨潤しない耐溶剤性を有し、酸素の透過率が低いものが好ましい。その様なフィルムの例としては、ポリエチレンテレフタレートの２軸延伸フィルムが挙げられる。フィルムの厚みは、フィルム強度を維持する点で１μｍ以上が好ましく、取り扱い性やコスト等の点で２００μｍ以下が好ましい。
【００１０】
また紫外線硬化性塗料（Ａ）としては、例えば、導電性微粒子、１分子中に２個以上の（メタ）アクリレート基を有するモノマーもしくはオリゴマー、さらに必要に応じて分子中に極性基を有する１分子中に１個の官能基を有するモノマーを併用してなる重合性化合物、光開始剤、溶剤等を含有する組成物を用いる。
【００１１】
紫外線硬化性塗料（Ａ）が含有する導電性微粒子としては、例えば、酸化スズあるいは酸化スズにアンチモン、リン、フッ素、亜鉛、テルル、ビスマス、カドミウム等の１種もしくは２種以上の元素をドープした微粒子、または、酸化インジウムあるいは酸化インジウムにスズ、フッ素、リン、アンチモン等の元素をドープした微粒子、５酸化アンチモン微粒子等が用いられる。導電性微粒子の粒径は、良好な透明性を得るために１００ｎｍ以下が好ましく、５０ｎｍ以下が更に好ましい。また、安定な分散性を得るために１ｎｍ以上が好ましい。導電性微粒子の含有量は、得られる塗膜の注型重合時のモノマーによる過度な膨潤を起こし難いという観点から、紫外線硬化性塗料（Ａ）中の溶剤以外の全成分中６０質量％以下が好ましい。また、良好な帯電防止能を得るためには紫外線硬化性塗料（Ａ）中の溶剤以外の全成分中１質量％以上が好ましい。
【００１２】
１分子中に２個以上の（メタ）アクリレート基を有するモノマーもしくはオリゴマーとしては、例えば、１モルの多価アルコールと、２モル以上の（メタ）アクリル酸またはそれらの誘導体とから得られるエステル化物；多価アルコールと、多価カルボン酸またはその無水物と、（メタ）アクリル酸またはそれらの誘導体とから得られるエステル化物；ウレタン（メタ）アクリレート；等が挙げられる。
【００１３】
１モルの多価アルコールと２モル以上の（メタ）アクリル酸またはそれらの誘導体とから得られるエステル化物の具体例としては、ジエチレングリコールジ（メタ）アクリレート、トリエチレングリコールジ（メタ）アクリレート、テトラエチレングリコールジ（メタ）アクリレート、１,４−ブタンジオールジ（メタ）アクリレート、１,６−ヘキサンジオールジ（メタ）アクリレート、１,９−ノナンジオールジ（メタ）アクリレート、トリメチロールプロパントリ（メタ）アクリレート、トリメチロールエタントリ（メタ）アクリレート、ペンタエリスリトールトリ（メタ）アクリレート、ペンタエリスリトールテトラ（メタ）アクリレート、グリセリントリ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート等が挙げられる。
【００１４】
多価アルコールと多価カルボン酸またはその無水物と（メタ）アクリル酸またはそれらの誘導体とから得られるエステル化物の具体例としては、マロン酸、コハク酸、アジピン酸、グルタル酸、セバシン酸、フマル酸、イタコン酸、無水マレイン酸等の多価カルボン酸またはその無水物と、トリメチロールエタン、トリメチロールプロパン、グリセリン、ペンタエリスリトール等の多価アルコールと、（メタ）アクリル酸とから得られる１分子中に２個以上の（メタ）アクリロイルオキシ基を有するエステル化物が挙げられる。
【００１５】
ウレタン（メタ）アクリレートの具体例としては、トリレンジイソシアネート、キシリレンジイソシアネート、ジフェニルメタンジイソシアネート、イソホロンジイソシアネート、ヘキサメチレンジイソシアネート、ジシクロヘキシルメタンジイソシアネート、トルイレンジイソシアネート、ジフェニルメタンジイソシアネート、あるいはこれらジイソシアネート化合物のうち芳香族のイソシアネート類を水添して得られるジイソシアネート化合物（例えば、水添キシリレンジイソシアネート、水添ジフエニルメタンジイソシアネートなどのジイソシアネート化合物）、トリフエニルメタントリイソシアネート、ジメチレントリフエニルトリイソシアネート等の２価あるいは３価のポリイソシアネート化合物あるいはジイソシアネート化合物を多量化させて得られるポリイソシアネート化合物等と、２−ヒドロキシエチル（メタ）アクリレート、２−ヒドロキシプロピル（メタ）アクリレート、２−ヒドロキシ−３−メトキシプロピル（メタ）アクリレート、Ｎ−メチロール（メタ）アクリルアミド、Ｎ−ヒドロキシ（メタ）アクリルアミド、１,２,３−プロパントリオール−１,３−ジ（メタ）アクリレート、３−アクリロイルオキシ−２−ヒドロキシプロピル（メタ）アクリレート等の活性水素を有するアクリルモノマーを反応させて得られるウレタン（メタ）アクリレートが挙げられる。
【００１６】
また、これら以外にも、トリス（２−ヒドロキシエチル）イソシアヌル酸のジ（メタ）アクリレート、トリ（メタ）アクリレート等のポリ［（メタ）アクリロイルオキシエチル］イソシアヌレート、更には公知のエポキシポリアクリレート等を挙げることもできる。上述した種々の化合物は、必要に応じて２種類以上を併用することもできる。
【００１７】
紫外線硬化性塗料（Ａ）においては、導電性微粒子の分散安定性を向上する目的で、分子中に極性基を有する単量体を併用することができる。単量体の例としては、２−ヒドロキシエチル（メタ）アクリレート、２−ヒドロキシプロピル（メタ）アクリレート、４−ヒドロキシブチル（メタ）アクリレート、ジメチルアミノエチル（メタ）アクリレート、ジエチルアミノエチル（メタ）アクリレート、ベンジル（メタ）アクリレート、ジメチル（メタ）アクリルアミド、ジメチルアミノプロピル（メタ）アクリルアミド等が挙げられる。
【００１８】
以上挙げた各種の重合性化合物の使用量は、紫外線硬化性塗料（Ａ）の溶剤以外の全成分中３０〜９８.９質量％の範囲内であることが、塗膜の紫外線による硬化性が良好となり、得られる塗膜の注型重合時のモノマーによる過度な膨潤を起こし難いという観点から好ましい。また、分子中に極性基を有する単量体の使用量は、同様の理由から３０質量％以下が好ましい。
【００１９】
光開始剤としては、例えば、ベンゾイン、ベンゾインメチルエーテル、ベンゾインエチルエーテル、ベンゾインイソプロピルエーテル、ベンゾインイソブチルエーテル、アセトイン、ブチロイン、トルオイン、ベンジル、ベンゾフェノン、ｐ−メトキシベンゾフェノン、２,２−ジエトキシアセトフェノン、α,α−ジメトキシ−α−フェニルアセトフェノン、メチルフェニルグリオキシレート、エチルフェニルグリオキシレート、４,４'−ビス（ジメチルアミノ）ベンゾフェノン、２−ヒドロキシ−２−メチル−１−フェニルプロパン−１−オン等のカルボニル化合物；テトラメチルチウラムモノスルフィド、テトラメチルチウラムジスルフィド等の硫黄化合物；２,４,６−トリメチルベンゾイルジフェニルフォスフィンオキサイド、ベンゾイルジエトキシフォスフィンオキサイド等が挙げられる。光開始剤の添加量は、塗料中の溶剤以外の全成分中、紫外線による硬化性の観点から０.１質量％以上が好ましく、塗膜の良好な色調を維持する観点から１０質量％以下が好ましい。
【００２０】
溶剤は、稀釈により塗料粘度を低減する目的や、導電性微粒子の分散安定性を向上する目的で使用される。溶剤としては、例えば、メタノール、エタノール、２−プロパノール、２−ブタノール、メチルセロソルブ、エチルセロソルブ、テトラヒドロフラン、メチルエチルケトン、メチルイソブチルケトン、トルエン、キシレン、酢酸メチル、酢酸エチル等が挙げられる。溶剤の含有量は、良好な塗工性と導電性微粒子の分散安定性を確保する目的で、紫外線硬化性塗料（Ａ）中１５質量％以上が好ましく、乾燥後塗膜の厚み、乾燥時の負荷という観点から９０質量％以下が好ましい。
【００２１】
また、紫外線硬化性塗料（Ａ）には、微粒子の分散安定性を向上するための分散助剤、レべリング剤等を添加することもできる。
【００２２】
以上説明した紫外線硬化性塗料（Ａ）は、市販品としても入手できる。その具体例としては、触媒化成製商品名ＥＬＣＯＭＰ４５６０、住友大阪セメント製商品名Ｒ３１０等が挙げられる。
【００２３】
フィルムに塗料を塗布する方法は特に限定されず、例えば、刷毛塗り、バーコート、流し塗り、スプレーコート、ナイフコート、ロールコート、ダイコート等を適用できる。塗布する塗膜の厚みは、溶剤乾燥後で１〜２０μｍが好ましい。厚みを1μｍ以上にすることは帯電防止能の点で好ましく、２０μｍ以下にすることは塗膜の着色の低減やその後の乾燥の容易性の点で好ましい。
【００２４】
本発明においては、第１の工程で塗料（Ａ）をフィルムに塗布した後、第２の工程として、その塗膜を乾燥する。この乾燥は、乾燥効率、安全性の観点から、５０℃〜２００℃の熱風で行うことが好ましい。また、この乾燥は、紫外線硬化性塗料（Ａ）からなる塗膜の溶剤含有率が１０質量％以下になるまで行う。この溶剤含有量が１０質量％を超えると、次の第３の工程で、塗膜の乱れや接触する紫外線硬化性塗料（Ｂ）の浸透による帯電防止能の低下が起こり易くなる。さらに、この乾燥は、紫外線硬化性塗料（Ａ）からなる塗膜の溶剤含有率が５質量％以下になるまで行うことがより好ましい。
【００２５】
本発明においては、第２の工程で乾燥を行った後、第３の工程として、紫外線硬化性塗膜（Ａ）からなる乾燥塗膜を型側として、かつ紫外線硬化性塗料（Ｂ）を介在させて、そのフィルムを型に貼り付ける。
【００２６】
ここで使用する紫外線硬化性塗料（Ｂ）は、導電性微粒子を含有せず、かつ実質的に溶剤を含有しない。この紫外線硬化性塗料（Ｂ）としては、例えば、１分子中に２個以上の（メタ）アクリレート基を有するモノマーもしくはオリゴマーと、光開始剤を含有する組成物を用いる。この１分子中に２個以上の（メタ）アクリレート基を有するモノマーもしくはオリゴマーの例としては、紫外線硬化性塗料（Ａ）で用いるものとして先に挙げた例と同様のものが挙げられる。なお、ここで実質的に溶剤を含有しないとは、紫外線硬化型塗料の粘度を下げる目的での溶剤を添加しないことを意味し、モノマーの不純物として含まれる可能性のある１質量％程度の量の溶剤を含有することを許容する意味である。
【００２７】
光開始剤も、紫外線硬化性塗料（Ａ）で用いる光開始剤として先に挙げた例と同様のものが使用できるが、特に、フィルムおよび紫外線硬化性塗料（Ａ）を介して紫外線で硬化する際の良好な硬化を達成するために、３６０ｎｍ以上に増感波長を有する光開始剤を使用することが好ましい。この３６０ｎｍ以上に増感波長を有する光開始剤としては、２,４,６−トリメチルベンゾイルジフェニルフォスフィンオキサイド、ベンゾイルジエトキシフォスフィンオキサイド等のアシロフォスフィン系の開始剤が、硬化性、硬化後の塗膜が帯色し難いという点で最も好ましい。光開始剤の添加量は、紫外線による硬化性の観点から紫外線硬化性塗料（Ｂ）中０.１質量％以上が好ましく、塗膜の良好な色調を維持する観点から１０質量％以下が好ましい。
【００２８】
紫外線硬化性塗料（Ｂ）には、必要に応じて、分子中に１つの官能基を有する単量体、レベリング剤、導電性を有さない無機微粒子、紫外線吸収剤、光安定剤等の各種成分をさらに添加できる。その添加量は１０質量％以下が好ましい。
【００２９】
フィルムを型に貼り付ける方法としては、例えば、型もしくはフィルムに紫外線硬化性塗料（Ｂ）を塗布し、ゴムロールで圧着する方法が挙げられる。特に、貼り合わせる際のエアーの巻き込みを防ぐためには、型上に過剰量の紫外線硬化性塗料（Ｂ）を塗布し、ゴムロールで過剰な塗料をしごき出しながら貼り付ける方法が好ましい。
【００３０】
紫外線硬化性塗料（Ｂ）層の厚みに関しては、硬化後の厚みで１０μｍ以下となるようにすることが好ましい。この厚みが厚すぎると、十分な帯電防止性能が得られなくなる。また、硬化後の厚みは、フィルム貼り付け時の欠陥の発生を防止する点から、０.５μｍ以上が好ましい。
【００３１】
本発明においては、第３の工程でフィルムを型に貼り付けた後、第４の工程として、フィルムを介して紫外線を照射し、紫外線硬化性塗料（Ａ）および紫外線硬化性塗料（Ｂ）を硬化する。この紫外線照射には、紫外線ランプを使用すればよい。紫外線ランプとしては、例えば、高圧水銀灯、メタルハライドランプ、蛍光紫外線ランプ等が挙げられる。紫外線照射による硬化は、フィルムを介して１段で行っても良いし、例えば、フィルムを介して前硬化し（第４の工程）、フィルムを剥離し（第５の工程）、その後更に紫外線を照射して硬化するなど、２段階に分けて硬化を実施しても良い。
【００３２】
本発明においては、第４の工程の硬化の後、第５工程として型上に硬化塗膜を残してフィルムを剥がし、第６の工程として型の硬化塗膜面を内面として鋳型を作製し、さらに第７の工程として注型重合を行う。
【００３３】
型を構成する部材としては、例えば、鏡面を有するステンレス板、ガラス板もしくは表面に凹凸を有するステンレス板、ガラス板等を使用できる。鋳型の作製は、例えば、２枚の型の間に、軟質ポリ塩化ビニル、エチレン−酢酸ビニル共重合体、ポリエチレン、エチレン−メタクリル酸メチル共重合体等をガスケットとしてはさみ込み、クランプで固定して、成形型から構成される鋳型を組立てる等の工程により行うことができる。また、連続的にキャスト重合する方法として、対向して走行する２枚のステンレス製エンドレスベルトの間で樹脂原料をキャスト重合する方法が知られているが、この場合においてはスチールベルト表面に架橋被膜を形成することにより、アクリル樹脂積層体等の樹脂板を製造することができ、これは生産性の点で最も好ましい方法である。
【００３４】
作製した鋳型内部にて、樹脂原料のキャスト重合（注型重合）を行なう際、その樹脂原料としては、従来より知られる各種の原料を使用できる。例えば、アクリル樹脂成形体をキャスト重合で製造する場合は、その樹脂原料として、（メタ）アクリル酸のエステル類を主成分とする単量体、あるいは、この単量体とこの単量体からなる重合体の混合物を含有するシロップ等を挙げることができる。また、このようなアクリル樹脂としては、（メタ）アクリル酸のエステル類を主な単量体成分とする、単独および共重合体を例示することができる。（メタ）アクリル酸のエステル類としては、メタクリル酸メチルを例示することができる。例えば、メタクリル酸メチルを主な単量体成分とする場合、共重合単量体成分としては、アクリル酸メチル、アクリル酸エチル、アクリル酸プロピル、アクリル酸ブチル、アクリル酸２エチルヘキシル等のアクリル酸エステル；メタクリル酸シクロヘキシル、メタクリル酸フエニル、メタクリル酸ベンジル等のメタクリル酸エステル；スチレン、α−メチルスチレン、ｐ−メチルスチレン等の芳香族ビニル化合物；等が挙げられる。
【００３５】
メタクリル酸メチルに一部重合体を含む場合は、メタクリル酸メチルに重合体を溶解させてもよいし、あるいはメタクリル酸メチルを一部重合させてもよい。アクリル樹脂原料を重合するために開始剤としては一般的に用いられるアゾ系の開始剤、パーオキサイド系開始剤が挙げられ、それらを通常量使用することにより注型重合を行う。アクリル樹脂原料には、その他目的に応じ、離型剤、紫外線吸収剤、染顔料等を添加することが出来る。
【００３６】
重合終了後、第８の工程として、表面に硬化塗膜からなる層を有する樹脂成形体を鋳型から剥離する。このようにして得られる樹脂成形体の表面層は、型面を転写したものなので異物等による欠陥が無い優れた表面を有し、かつ耐擦傷性や帯電防止性に優れている。
【００３７】
また、この樹脂成形体には、必要に応じて表面に反射防止膜などの他の機能薄膜を設けることもできる。反射防止膜を形成する方法は特に限定されないが、例えば、旭硝子(株)製商品名サイトップ、ＪＳＲ(株)製商品名オプスター等の市販の反射防止用塗料を使用する方法；蒸着法やスパッタリング法などの物理気相堆積法；などが挙げられる。
【００３８】
【実施例】
以下、実施例により本発明を更に詳しく説明するが、本発明はこれら実施例によって制限されるものではない。また、実施例での評価は、以下の方法に従い行った。
【００３９】
（ア）表面抵抗値については、超絶縁抵抗計（ＴＯＡ製、ＵＬＴＲＡ  ＭＥＧＯＨＭＭＥＴＥＲ  ＭＯＤＥＬ  ＳＭ−１０Ｅ）を使用し、測定温度２３℃、測定湿度５０％の条件で、印加電圧５００Ｖで１分後の表面抵抗値（Ω）を測定した。測定用の試料としては、予め２３℃、５０％相対湿度で１日間調湿したものを用いた。
【００４０】
（イ）ヘーズは、日本電色製ＨＡＺＥ  ＭＥＴＥＲ  ＮＤＨ２０００により測定した。
【００４１】
（ウ）耐擦傷性については、擦傷試験の前後におけるヘーズの変化（△ヘーズ）をもって評価した。即ち、＃０００のスチールウールを装着した直径２５.４ｍｍの円形パッドをサンプルの塗膜側表面上に置き、９.８Ｎの荷重下で、２０ｍｍの距離を１００回往復擦傷し、擦傷前と擦傷後のヘーズ値の差を下式（１）より求めた。
[△ヘーズ(％)]＝[擦傷後ヘーズ値(％)]−[擦傷前ヘーズ値(％)]    (１)。
【００４２】
（エ）全光線透過率（％）は、日本電色製ＨＡＺＥ  ＭＥＴＥＲ  ＮＤＨ２０００により測定した。
【００４３】
＜実施例１＞
平滑な表面を有する厚さ５０μｍのポリエチレンテレフタレート（以下「ＰＥＴ」と称す）フィルムに、紫外線硬化性塗料（Ａ）として、イソプロパノールを主成分とする溶剤７０質量％と溶剤以外の成分中平均粒径２０ｎｍの５酸化アンチモン微粒子２５質量％を含有する多官能アクリレート系塗料（触媒化成製ＥＬＣＯＭ  Ｐ４５６０）を、バーコーターを用いて２５μｍの厚みに塗布した。次いで、このフィルム上の塗膜を、７０℃の熱風乾燥炉で５分間乾燥した。乾燥後の塗膜を一部サンプリングし、塗膜中の残存溶剤量調べた結果、溶剤含有率は１質量％以下だった。
【００４４】
一方、型となるガラス板上に、コハク酸／トリメチロールエタン／アクリル酸のモル比１：２：４の縮合混合物５０質量部、１,６−ヘキサンジオールジアクリレート５０質量部、２,４,６−トリメチルベンゾイルジフェニルフォスフィンオキサイド１.５質量部からなる紫外線硬化性塗料（Ｂ）を塗布した。
【００４５】
このガラス板の紫外線硬化性塗料（Ｂ）の塗膜上に、紫外線硬化性塗料（Ａ）の乾燥塗膜面を内側としてＰＥＴフィルムを重ね、ＪＩＳ硬度４０°のゴムロールを用い、紫外線硬化性塗料（Ｂ）を１０μｍの厚みとなるように過剰な塗料をしごき出しながら、気泡を含まないように圧着させた。次いで、このＰＥＴフィルム面を上にして、出力４０ｗの蛍光紫外線ランプ（東芝製ＦＬ４０ＢＬ）の下２０ｃｍの位置を０.３ｍ／ｍｉｎのスピードで通過させて、両塗膜の前硬化を行った。その後、型上に前硬化塗膜を残して、ＰＥＴフィルムを剥離した。次いで、ガラス板の前硬化塗膜面を上にして、出力３０ｗ／ｃｍの高圧水銀灯の下２０ｃｍの位置を０.３ｍ／ｍｉｎスピードで通過させて、塗膜をさらに硬化させた。
【００４６】
この様にして形成した硬化塗膜を有するガラス板を２枚用意し、硬化被膜が内側になるように対向させ、周囲を軟質ポリ塩化ビニル製のガスケットで封じ、注型重合用の鋳型を作製した。この鋳型内に、メタクリル酸メチル重合体２０質量部とメタクリル酸メチル単量体８０質量部の混合物１００質量部、アゾビスジメチルバレロニトリル０.０５質量部、ジオクチルスルフォサクシネートのナトリウム塩０.００５質量部からなる原料を注入し、対向するガラスの間隔を２ｍｍに調整し、８０℃の水浴中で１時間、次いで１３０℃の空気炉で１時間重合した。その後、冷却して、ガラス板から樹脂板を剥離することにより、表面に硬化被膜を有するアクリル樹脂板を得た。
【００４７】
得られた樹脂板の塗膜断面をＳＥＭ及びＸ線マイクロアナライザーで確認したところ、表層に７μｍの紫外線硬化型塗料（Ｂ）の硬化層およびその内層に５μｍの紫外線硬化型塗料(Ａ)の層が観察された。その樹脂板の全光線透過率は９２％、ヘーズは０.２％であり、透明性に優れていた。さらに、異物による外観欠陥も無く、良好な外観を有するものであった。また、表面抵抗値は８×１０11Ω、擦傷後のヘーズ増分は０.０％であり、帯電防止性、耐擦傷性に優れるものであった。
【００４８】
＜実施例２＞
紫外線硬化性塗料（Ｂ）の塗布厚みを７μｍとしたこと以外は、実施例１と同様にして表面に硬化被膜を有するアクリル樹脂板を得た。得られた樹脂板の塗膜断面をＳＥＭ及びＸ線マイクロアナライザーで確認したところ、表層に５μｍの紫外線硬化型塗料（Ｂ）の硬化層およびその内層に５μｍの紫外線硬化型塗料(Ａ)の層が観察された。その樹脂板の全光線透過率は９２％、ヘーズは０.２％であり、透明性に優れていた。さらに、異物による外観欠陥も無く、良好な外観を有するものであった。また、表面抵抗値は２×１０11Ω、擦傷後のヘーズ増分は０.０％であり、帯電防止性、耐擦傷性に優れるものであった。
【００４９】
＜実施例３＞
紫外線硬化性塗料（Ａ）として、メチルエチルケトンを主成分とする溶剤７０質量％と溶剤以外の全成分中平均粒径１０ｎｍのアンチモンをドープした酸化スズ微粒子４質量％とを含有する多官能アクリレート系塗料（住友大阪セメント製Ｒ３１０）を用いたこと、および、紫外線硬化性塗料（Ｂ）の塗布厚みを７μｍとしたこと以外は、実施例１と同様にして表面に硬化被膜を有するアクリル樹脂板を得た。得られた樹脂板の全光線透過率は９１％、ヘーズは０.３％であり、透明性に優れていた。さらに、異物による外観欠陥も無く、良好な外観を有するものであった。また、表面抵抗値は２×１０10Ω、擦傷後のヘーズ増分は０.１％であり、帯電防止性、耐擦傷性に優れるものであった。
【００５０】
＜実施例４＞
紫外線硬化性塗料（Ｂ）の塗布厚みを２０μｍとしたこと以外は、実施例１と同様にして表面に硬化被膜を有するアクリル樹脂板を得た。得られた樹脂板の全光線透過率は９２％、ヘーズは０.２％であり、透明性に優れていた。さらに、異物による外観欠陥も無く、良好な外観を有するものであった。その樹脂板の塗膜断面をＳＥＭ及びＸ線マイクロアナライザーで確認したところ、表層に１５μｍの紫外線硬化型塗料（Ｂ）の硬化層およびその内層に５μｍの紫外線硬化型塗料(Ａ)の層が観察され、表面抵抗値は３×１０13Ωであり、他の実施例と比較すると、帯電防止性の点で少し劣るものであった。
【００５１】
＜比較例１＞
まず、実施例１と同様にして紫外線硬化性塗料（Ａ）の塗膜を有するフィルムを作製した。このフィルムを、紫外線硬化性塗料（Ｂ）を介さずに直接、型となるガラス板上に重ね、ＪＩＳ硬度４０°のゴムロールを用い圧着させた。この圧着においては、紫外線硬化性塗料（Ｂ）が介在しないので、紫外線硬化性塗料（Ａ）の乾燥塗膜とガラス板との間に気泡が残ってしまった。さらに、実施例１と同様にして前硬化を行い、ＰＥＴフィルムを剥離したところ、前硬化後の塗膜が全てＰＥＴフィルム側に取られてしまい、硬化塗膜付きの鋳型を作製することが出来なかった。
【００５２】
＜比較例２＞
紫外線硬化性塗料（Ａ）の塗膜の乾燥時の温度を２５℃に下げ、乾燥後の塗膜の溶剤含有率を２０質量％にしたこと以外は、実施例１と同様にして表面に硬化被膜を有するアクリル樹脂板を得た。しかし、紫外線硬化性塗料（Ｂ）により塗料（Ａ）の硬化塗膜に乱れが生じ、塗料（Ａ）の硬化塗膜の外観に斑が発生した。また、塗料（Ａ）に紫外線硬化性塗料（Ｂ）が浸透し、その結果、表面抵抗値が３×１０13Ωとなった。
【００５３】
＜比較例３＞
紫外線硬化性塗料層（Ａ）および紫外線硬化性塗料層（Ｂ）のどちらも使用せず、ガラス板をそのまま型として鋳型を作製し、実施例１と同様にしてアクリル樹脂の注型重合を行った。得られたアクリル樹脂板は表面に塗膜を有していないので、表面抵抗値は１０16Ω以上、擦傷後のヘーズ増分は２０％であり、帯電防止性および耐擦傷性が不良であった。
【００５４】
【発明の効果】
以上説明した通り、本発明によれば、型面を転写したものなので異物等による欠陥が無い優れた表面を有し、かつ十分な帯電防止性を示すと共に耐擦傷性および透明性にも優れた表面層（硬化塗膜）を有する樹脂成形体を高い生産性で製造できる。
【００５５】
このような優れた樹脂成形体（特にアクリル樹脂板）は、各種電気機器の銘板、間仕切り等の各種グレージング、ＣＲＴ、液晶テレビ、プロジェクションテレビ等の各種ディスプレーの前面板、情報端末の液晶等情報表示部の前面板等に好適に使用できる。